(57)【要約】【課題】使用者に対して５００ｎｍ以上５７０ｎｍ以下の波長域の光を確実に強調することができるとともに、使用者が色の識別を行うことができる光学シートおよび光学部品を提供すること。【解決手段】本発明の光学シートは、樹脂と、少なくとも１種の光吸収剤とを含む材料で構成され、可視光域における特定の波長域の光を吸収する光吸収層を備え、前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、７００ｎｍ以上７８０ｎｍ以下の波長域における光の平均透過率が５０％以上であることを特徴とする光学シート。【選択図】図５
2020067630.tif 000002
【特許請求の範囲】
【請求項１】
樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、
７００ｎｍ以上７８０ｎｍ以下の波長域における光の平均透過率が５０％以上であることを特徴とする光学シート。
【請求項２】
前記ピーク波長Ｐ１における光の透過率Ｔ１［％］と、前記ピーク波長Ｐ２における光の透過率Ｔ２［％］とは、前記ピーク波長Ｐ３における光の透過率Ｔ３［％］よりも低い請求項１に記載の光学シート。
【請求項３】
前記Ｔ１は、１％以上２５％以下であり、
前記Ｔ２は、１％以上３０％以下であり、
前記Ｔ３は、１％以上４０％以下である請求項２に記載の光学シート。
【請求項４】
前記第１ピークにおける半値幅Ｗ１［ｎｍ］は、前記第２ピークにおける半値幅Ｗ２［ｎｍ］よりも大きい請求項１ないし３のいずれか１項に記載の光学シート。
【請求項５】
前記Ｗ１は、１５ｎｍ以上３０ｎｍ以下であり、
前記Ｗ２は、５ｎｍ以上２０ｎｍ以下である請求項４に記載の光学シート。
【請求項６】
前記光吸収剤は、前記第１ピークの形成に寄与する第１光吸収剤と、前記第２ピークの形成に寄与する第２光吸収剤と、前記第３ピークの形成に寄与する第３光吸収剤と、を含む請求項１ないし５のいずれか１項に記載の光学シート。
【請求項７】
前記第１光吸収剤および前記第２光吸収剤は、キノリン系色素、アントラキノン系色素、ぺリレン系色素、ポリメチン色素、ポルフィリン錯体色素、フタロシアニン色素のうちの少なくとも１種である請求項６に記載の光学シート。
【請求項８】
前記光吸収層中の前記第１光吸収剤の含有量は、０．００１ｗｔ％以上０．０２ｗｔ％以下であり、前記光吸収層中の前記第２光吸収剤の含有量は、０．００１ｗｔ％以上０．０２ｗｔ％以下であり、前記光吸収層中の前記第３光吸収剤の含有量は、０．００５ｗｔ％以上０．０２５ｗｔ％以下である請求項６または７に記載の光学シート。
【請求項９】
前記樹脂は、主としてポリカーボネートである請求項１ないし８のいずれか１項に記載の光学シート。
【請求項１０】
前記光吸収層に積層され、偏光機能を有する偏光層を備える請求項１ないし９のいずれか１項に記載の光学シート。
【請求項１１】
前記光吸収層のＣ光源を用いて視野角２°で測定した色相ａ値は、−５．０以上５．０以下であり、色相ｂ値は、−５．０以上５．０以下である請求項１ないし１０のいずれか１項に記載の光学シート。
【請求項１２】
基材と、前記基材に積層され、請求項１ないし１１のいずれか１項に記載の光学シートと、を備えることを特徴とする光学部品。
【発明の詳細な説明】
【技術分野】
【０００１】
本発明は、光学シートおよび光学部品に関する。
【背景技術】
【０００２】
例えば、視野のコントラストを高めたり、防眩等の目的で、入射光から特定の波長域を吸収する光学シートが知られている（例えば、特許文献１参照）。この光学シートは、眼鏡やサングラス、サンバイザー等に貼着して用いられる。
【０００３】
特許文献１に記載の光学シートは、例えば、樹脂材料と、樹脂材料中に含有され、可視光領域の光のうち、特定の波長の光を吸収する染料（光吸収剤）とを含むものである。これにより、光学シートを透過した光は、染料で吸収した光以外の波長域の光が強調され、視野のコントラストを高めることができる。
【０００４】
しかしながら、強調させたい波長域以外の波長域の光を吸収する光吸収剤を単に光学シートに含有させるだけだと、色の識別が困難になったり、特定の波長の光を強調させるという効果を十分に得られないことが有る。従来では、この点について十分な検討がなされていなかった。
【先行技術文献】
【特許文献】
【０００５】
【特許文献１】ＷＯ２０１４／１１５７０５
【発明の概要】
【発明が解決しようとする課題】
【０００６】
本発明の目的は、使用者に対して５００ｎｍ以上５７０ｎｍ以下の波長域の光を確実に強調することができるとともに、使用者が色の識別を行うことができる光学シートおよび光学部品を提供することにある。
【課題を解決するための手段】
【０００７】
このような目的は、下記（１）〜（１２）の本発明により達成される。
（１）  樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、
７００ｎｍ以上７８０ｎｍ以下の波長域における光の平均透過率が５０％以上であることを特徴とする光学シート。
【０００８】
（２）  前記ピーク波長Ｐ１における光の透過率Ｔ１［％］と、前記ピーク波長Ｐ２における光の透過率Ｔ２［％］とは、前記ピーク波長Ｐ３における光の透過率Ｔ３［％］よりも低い上記（１）に記載の光学シート。
【０００９】
（３）  前記Ｔ１は、１％以上２５％以下であり、
前記Ｔ２は、１％以上３０％以下であり、
前記Ｔ３は、１％以上４０％以下である上記（２）に記載の光学シート。
【００１０】
（４）  前記第１ピークにおける半値幅Ｗ１［ｎｍ］は、前記第２ピークにおける半値幅Ｗ２［ｎｍ］よりも大きい上記（１）ないし（３）のいずれかに記載の光学シート。
【００１１】
（５）  前記Ｗ１は、１５ｎｍ以上３０ｎｍ以下であり、
前記Ｗ２は、５ｎｍ以上２０ｎｍ以下である上記（４）に記載の光学シート。
【００１２】
（６）  前記光吸収剤は、前記第１ピークの形成に寄与する第１光吸収剤と、前記第２ピークの形成に寄与する第２光吸収剤と、前記第３ピークの形成に寄与する第３光吸収剤と、を含む上記（１）ないし（５）のいずれかに記載の光学シート。
【００１３】
（７）  前記第１光吸収剤および前記第２光吸収剤は、キノリン系色素、アントラキノン系色素、ぺリレン系色素、ポリメチン色素、ポルフィリン錯体色素、フタロシアニン色素のうちの少なくとも１種である上記（６）に記載の光学シート。
【００１４】
（８）  前記光吸収層中の前記第１光吸収剤の含有量は、０．００１ｗｔ％以上０．０２ｗｔ％以下であり、前記光吸収層中の前記第２光吸収剤の含有量は、０．００１ｗｔ％以上０．０２ｗｔ％以下であり、前記光吸収層中の前記第３光吸収剤の含有量は、０．００５ｗｔ％以上０．０２５ｗｔ％以下である上記（６）または（７）に記載の光学シート。
【００１５】
（９）  前記樹脂は、主としてポリカーボネートである上記（１）ないし（８）のいずれかに記載の光学シート。
【００１６】
（１０）  前記光吸収層に積層され、偏光機能を有する偏光層を備える上記（１）ないし（９）のいずれかに記載の光学シート。
【００１７】
（１１）  前記光吸収層のＣ光源を用いて視野角２°で測定した色相ａ値は、−５．０以上５．０以下であり、色相ｂ値は、−５．０以上５．０以下である上記（１）ないし（１０）のいずれかに記載の光学シート。
【００１８】
（１２）  基材と、前記基材に積層され、上記（１）ないし（１１）のいずれかに記載の光学シートと、を備えることを特徴とする光学部品。
【発明の効果】
【００１９】
本発明によれば、使用者に対して５００ｎｍ以上５７０ｎｍ以下の波長域の光を確実に強調することができるとともに、使用者が色の識別を行うことができる光学シートおよび光学部品を提供することができる。
【図面の簡単な説明】
【００２０】
【図１】本発明の光学シート（第１実施形態）を備えるサングラスの斜視図である。
【図２】本発明の光学シート（第１実施形態）を備えるサンバイザーの斜視図である。
【図３】図１に示す光学シートを製造する光学シート製造装置を模式的に示した側面図である。
【図４】図１に示す光学部品を製造する光学部品製造装置を模式的に示した断面図である。
【図５】図１に示す光学部品の断面図である。
【図６】図５に示す光学シートの光スペクトルを示すグラフである。
【図７】本発明の光学シート（第２実施形態）の光スペクトルを示すグラフである。
【図８】本発明の光学シート（第３実施形態）を備える光学部品の断面図である。
【図９】図８に示す光学シートの光スペクトルを示すグラフである。
【発明を実施するための形態】
【００２１】
以下、本発明の光学シートおよび光学部品を添付図面に示す好適な実施形態に基づいて詳細に説明する。
【００２２】
＜第１実施形態＞
図１は、本発明の光学シート（第１実施形態）を備えるサングラスの斜視図である。図２は、本発明の光学シート（第１実施形態）を備えるサンバイザーの斜視図である。図５は、図１に示す光学部品の断面図である。図６は、図５に示す光学シートの光スペクトルを示すグラフである。
【００２３】
なお、図１、図２、図５（図８についても同様）では、上側を「上方」または「上」と言い、下側を「下方」または「下」とも言う。また、本明細書で参照する図面では、厚さ方向の寸法を誇張して図示しており、実際の寸法とは大きく異なる。
【００２４】
図１、図２および図５に示す本発明の光学シート１は、樹脂と、少なくとも１種の光吸収剤とを含む材料で構成され、可視光域における特定の波長域の光を吸収する光吸収層を備え、前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、７００ｎｍ以上７８０ｎｍ以下の波長域における光の平均透過率Ｔ５が５０％以上である。
【００２５】
特に、第１ピークが、緑色と比較的近い青色の光の吸収に寄与しているため、使用者に対して緑色の光を強調することができ、第２ピークが黄色の光の吸収に寄与しているため、全体の色味を調節することができ、さらに、第３ピークが緑色の補色である赤色の光の吸収に寄与しているため、使用者に対して緑色の光を強調することができる。
【００２６】
さらに、７００ｎｍ以上７８０ｎｍ以下の波長域における光の平均透過率Ｔ５が５０％以上であるため、高いコントラストを実現することができ、使用者が緑色以外の色の識別を行うことができる。
【００２７】
以上より、本発明によれば、使用者に対して、緑色の光（波長域が５００ｎｍ以上５７０ｎｍ以下程度の光）を確実に強調することができるとともに、緑色以外の色の識別を行うことができる。
【００２８】
また、上記を満足することにより、光学シート１（光学部品１０）の色目を自然な緑色に調色することができる。自然な緑色に調色することにより、強調したい色だけを強調して、他の色はより自然のままの色に見せることができる。具体的には、Ｃ光源を用いて視野角２°で測定した色相ａ値（以下、単に「ａ値」と言う）が−５．０以上５．０以下、色相ｂ値（以下、単に「ｂ値」と言う）が−５．０以上５．０以下の自然な緑色に調色することができる。
【００２９】
ａ値は、−５．０以上５．０以下であることが好ましく、−３．０以上３．０以下であることがより好ましく、−１．０以上１．０以下であることがさらに好ましい。ｂ値は、−５．０以上５．０以下であることが好ましく、−３．０以上３．０以下であることがより好ましく、−１．０以上１．０以下であることがさらに好ましい。
【００３０】
なお、第１ピーク、第２ピークおよび第３ピークのうちの１つでも省略されていた場合、緑色の光を確実に強調することができない。また、平均透過率Ｔ５が５０％未満であった場合、緑色は強調されるものの、レンズ自体の色が緑になってしまい、緑色以外の色の識別を行うのが困難になる。
【００３１】
このような光学シート１は、図１に示すサングラス（光学部品１０）や、図２に示すサンバイザー（光学部品１０’）に用いられる。
【００３２】
図１に示すように、サングラス（光学部品１０）は、使用者の頭部に装着されるフレーム２と、フレーム２に固定された光学シート付レンズ３（光学部品）とを備えている。なお、本明細書中においては、「レンズ」とは、集光機能を有するもの、集光機能を有していないものの双方を含む。
【００３３】
図１に示すように、フレーム２は、使用者の頭部に装着されるものであり、リム部２１と、ブリッジ部２２と、使用者の耳に掛けられるテンプル部２３と、ノーズパッド部２４を有している。各リム部２１は、リング状をなしており、内側に光学シート付レンズ３が装着される部分である。
【００３４】
ブリッジ部２２は、各リム部２１を連結する部分である。テンプル部２３は、つる状をなし、各リム部２１の縁部に連結されている。このテンプル部２３は、使用者の耳に掛けられる部分である。ノーズパッド部２４は、サングラス（光学部品１０）を使用者の頭部に装着した装着状態において、使用者の鼻と当接する部分である。これにより、装着状態を安定的に維持することができる。
【００３５】
なお、フレーム２の形状は、使用者の頭部に装着することができるものであれば、図示のものに限定されない。
【００３６】
本発明の光学部品は、レンズ４（基材）と、レンズ４の表側（装着状態における人の目とは反対側）の面に積層された光学シート１と、を有する。これにより、前述した光学シート１の利点を享受しつつ、サングラスとしての機能を発揮することができる。
【００３７】
図２に示すように、サンバイザー（光学部品１０’）は、使用者の頭部に装着されるリング状の装着部５と、装着部５の前方に設けられたツバ６とを有している。ツバ６は、光透過性部材７（基材）と、光透過性部材７の上面に設けられた光学シート１とを有する。これにより、前述した光学シート１の利点を享受しつつ、サンバイザーとしての機能を発揮することができる。
【００３８】
なお、レンズ４および光透過性部材７の構成材料としては、光透過性を有していれば特に限定されず、各種樹脂材料や各種ガラス等が挙げられるが、光学シート１のポリカーボネートと同種のポリカーボネートであるのが好ましい。これにより、レンズ４または光透過性部材７と、光学シート１との密着性を高めることができる。
【００３９】
以下、光学シート１について詳細に説明する。なお、以下では、レンズ４（基材）上に積層した場合について代表的に説明する。
【００４０】
図５に示すように、光学シート１は、特定波長吸収層１１を有している。この特定波長吸収層１１は、ポリカーボネートを主材として、光吸収剤と、紫外線吸収剤と、を含んでいる。
【００４１】
＜樹脂＞
樹脂としては、特に限定されず、例えば、ポリカーボネート、ポリアミド、ポリ塩化ビニル、ポリエチレン、ポリプロピレン等が挙げられ、これらの中でもポリカーボネートであるのが好ましい。
【００４２】
ポリカーボネートとしては、特に限定されず、各種のものを用いることができるが、中でも、芳香族系ポリカーボネートであることが好ましい。芳香族系ポリカーボネートは、その主鎖に芳香族環を備えており、これにより、光学シート１の強度をより優れたものとすることができる。
【００４３】
この芳香族系ポリカーボネートは、例えば、ビスフェノールとホスゲンとの界面重縮合反応、ビスフェノールとジフェニルカーボネートとのエステル交換反応等により合成される。
【００４４】
ビスフェノールとしては、例えば、ビスフェノールＡや、下記式（１）に示すポリカーボネートの繰り返し単位の起源となるビスフェノール（変性ビスフェノール）等が挙げられる。
【００４５】
【化１】
2020067630.tif 000003
（式（１）中、Ｘは、炭素数１〜１８のアルキル基、芳香族基または環状脂肪族基であり、ＲａおよびＲｂは、それぞれ独立して、炭素数１〜１２のアルキル基であり、ｍおよびｎは、それぞれ０〜４の整数であり、ｐは、繰り返し単位の数である。）
【００４６】
なお、前記式（１）に示すポリカーボネートの繰り返し単位の起源となるビスフェノールとしては、具体的には、例えば４，４’−（ペンタン−２，２−ジイル）ジフェノール、４，４’−（ペンタン−３，３−ジイル）ジフェノール、４，４’−（ブタン−２，２−ジイル）ジフェノール、１，１’−（シクロヘキサンジイル）ジフェノール、２−シクロヘキシル−１，４−ビス（４−ヒドロキシフェニル）ベンゼン、２，３−ビスシクロヘキシル−１，４−ビス（４−ヒドロキシフェニル）ベンゼン、１，１’−ビス（４−ヒドロキシ−３−メチルフェニル）シクロヘキサン、２，２’−ビス（４−ヒドロキシ−３−メチルフェニル）プロパン等が挙げられ、これらのうちの１種または２種以上を組み合わせて用いることができる。
【００４７】
特に、ポリカーボネートとしては、ビスフェノールに由来する骨格を有するビスフェノール型ポリカーボネートを主成分とするのが好ましい。かかるビスフェノール型ポリカーボネートを用いることにより、光学シート１は、さらに優れた強度を発揮するものとなる。
【００４８】
このようなポリカーボネートの平均分子量は、２００００以上３００００以下であるのが好ましく、２３０００以上２８０００以下であるのがより好ましく、２４０００以上２７５００以下であるのがさらに好ましい。
【００４９】
これにより、光学シート１の強度を十分に高めることができる。また、ポリカーボネートの溶融状態において、流動性を十分に高めることができる。これにより、光学シート１を、例えば、押出し成形により製造する際、溶融状態のポリカーボネートと光吸収剤を十分に混合した状態で押出し成形を行うことができる。よって、成形後に光吸収剤が過剰に凝集した状態となるのを防止することができる。さらに、ポリカーボネートの粘度平均分子量Ｍｖが２００００以上３００００以下であるため、十分な強度を有するものとなる。以上より、本発明の光学シート１は、光吸収剤が凝集するのを防止するとともに、十分な強度を有する。
【００５０】
また、ポリカーボネートは、ＪＩＳ  Ｋ７２１０に準拠して測定されるメルトフローレート（ＭＦＲ）が、３ｇ／１０ｍｉｎ以上３０ｇ／１０ｍｉｎ以下であるのが好ましく、１５ｇ／１０ｍｉｎ以上２５ｇ／１０ｍｉｎ以下であるのがより好ましい。これにより、溶融状態において、ポリカーボネートの流動性を十分に高めることができる。よって、例えば、押出し成形により光学シート１を製造する際、溶融状態のポリカーボネートと光吸収剤とを十分に混合した状態で押出し成形を行うことができる。
【００５１】
また、ポリカーボネートは、吸水率が、０．０２％以上０．２％以下のものであるのが好ましく、０．０４％以上０．１５％以下のものであるのがより好ましい。これにより、溶融状態のポリカーボネートと光吸収剤とを十分に混合した状態で押出し成形を行うことができる。よって、光吸収剤が過剰に凝集するのを防止することができる。
【００５２】
なお、本明細書中での吸水率は、アクアトラック３Ｅ（ブラベンダー社製）にて測定した値とされる。
【００５３】
また、特定波長吸収層１１中のポリカーボネートの含有量は、８７ｗｔ％以上９９．９４９ｗｔ％以下であるのが好ましく、９０ｗｔ％以上９９．８７ｗｔ％以下であるのがより好ましい。これにより、本発明の効果をより確実に発揮することができる。
【００５４】
＜光吸収剤＞
光吸収剤は、特定の波長の光を吸収するものである。本明細書中では、「光を吸収する」とは、可視光領域が４２０ｎｍ〜７８０ｎｍの最大吸収波長の値をλ１とし、λ１より２０ｎｍ低波長側の値をλ２、２０ｎｍ高波長側の値をλ３とした場合、吸光度λ１／λ２あるいは吸光度λ１／λ３が、１．０以上であることを言う。
【００５５】
光吸収剤としては、３５０ｎｍ以上７８０ｎｍ以下の波長域の光のうち、特定の波長の光を吸収するものであれば特に限定されないが、例えば、キノリン系色素、アントラキノン系色素、ぺリレン系色素、ポリメチン色素、ポルフィリン錯体色素、フタロシアニン色素等が挙げられ、これらのうち１種または２種以上を組み合わせて用いることができる。
【００５６】
キノリン系色素としては、例えば、２−メチルキノリン、３−メチルキノリン、４−メチルキノリン、６−メチルキノリン、７−メチルキノリン、８−メチルキノリン、６−イソプロピルキノリン、２，４−ジメチルキノリン、２，６−ジメチルキノリン、４，６，８−トリメチルキノリン等のアルキル置換キノリン化合物、２−アミノキノリン、３−アミノキノリン、５−アミノキノリン、６−アミノキノリン、８−アミノキノリン、６−アミノ−２−メチルキノリン等のアミノ基置換キノリン化合物、６−メトキシ−２−メチルキノリン、６，８−ジメトキシ−４−メチルキノリン等のアルコキシ基置換キノリン化合物、６−クロロキノリン、４，７−ジクロロキノリン、３−ブロモキノリン、７−クロロ−２−メチルキノリン等のハロゲン基置換キノリン化合物等が挙げられる。
【００５７】
このようなキノリン系色素を配合することにより、特定波長吸収層１１に入射する光のうち、波長域が３５０ｎｍ以上５５０ｎｍ以下の光を吸収することができる。なお、４００ｎｍ以上５５０ｎｍ以下の波長域に吸収ピークを有しているのが好ましい。
【００５８】
アントラキノン系色素としては、例えば、（１）２−アニリノ−１，３，４−トリフルオロアントラキノン、（２）２−（ｏ−エトキシカルボニルアニリノ）−１，３，４−トリフルオロアントラキノン、（３）２−（ｐ−エトキシカルボニルアニリノ）−１，３，４−トリフルオロアントラキノン、（４）２−（ｍ−エトキシカルボニルアニリノ）−１，３，４−トリフルオロアントラキノン、（５）２−（ｏ−シアノアニリノ）−１，３，４−トリフルオロアントラキノン、（６）２−（ｐ−シアノアニリノ）−１，３，４−トリフルオロアントラキノン、（７）２−（ｍ−シアノアニリノ）−１，３，４−トリフルオロアントラキノン、（８）２−（ｏ−ニトロアニリノ）−１，３，４−トリフルオロアントラキノン、（９）２−（ｐ−ニトロアニリノ）−１，３，４−トリフルオロアントラキノン、（１０）２−（ｍ−ニトロアニリノ）−１，３，４−トリフルオロアントラキノン、（１１）２−（ｐ−ターシャルブチルアニリノ）−１，３，４−トリフルオロアントラキノン、（１２）２−（ｏ−メトキシアニリノ）−１，３，４−トリフルオロアントラキノン、（１３）２−（２，６−ジイソプロピルアニリノ）−１，３，４−トリフルオロアントラキノン、（１４）２−（２，６−ジクロロアニリノ）−１，３，４−トリフルオロアントラキノン、（１５）２−（２，６−ジフルオロアニリノ）−１，３，４−トリフルオロアントラキノン、（１６）２−（３，４−ジシアノアニリノ）−１，３，４−トリフルオロアントラキノン、（１７）２−（２，４，６−トリクロロアニリノ）−１，３，４−トリフルオロアントラキノン、（１８）２−（２，３，５，６−テトラクロロアニリノ）−１，３，４−トリフルオロアントラキノン、（１９）２−（２，３，５，６−テトラフルオロアニリノ）−１，３，４−トリフルオロアントラキノン、（２０）３−（２，３，４，５−テトラフルオロアニリノ）−２−ブトキシ−１，４−ジフルオロアントラキノン、（２１）３−（４−シアノ−３−クロロアニリノ）−２−オクチルオキシ−１，４−ジフルオロアントラキノン、（２２）３−（３，４−ジシアノアニリノ）−２−ヘキシルオキシ−１，４−ジフルオロアントラキノン、（２３）３−（４−シアノ−３−クロロアニリノ）−１，２−ジブトキシ−４−フルオロアントラキノン、（２４）３−（ｐ−シアノアニリノ）−２−フェノキシ−１，４−ジフルオロアントラキノン、（２５）３−（ｐ−シアノアニリノ）−２−（２，６−ジエチルフェノキシ）−１，４−ジフルオロアントラキノン、（２６）３−（２，６−ジクロロアニリノ）−２−（２，６−ジクロロフェノキシ）−１，４−ジフルオロアントラキノン、（２７）３−（２，３，５，６−テトラクロロアニリノ）−２−（２，６−ジメトキシフェノキシ）−１，４−ジフルオロアントラキノン、（２８）２，３−ジアニリノ−１，４−ジフルオロアントラキノン、（２９）２，３−ビス（ｐ−ターシャルブチルアニリノ）−１，４−ジフルオロアントラキノン、（３０）２，３−ビス（ｐ−メトキシアニリノ）−１，４−ジフルオロアントラキノン、（３１）２，３−ビス（２−メトキシ−６−メチルアニリノ）−１，４−ジフルオロアントラキノン、（３２）２，３−ビス（２，６−ジイソプロピルアニリノ）−１，４−ジフルオロアントラキノン、（３３）２，３−ビス（２，４，６−トリクロロアニリノ）−１，４−ジフルオロアントラキノン、（３４）２，３−ビス（２，３，５，６−テトラクロロアニリノ）−１，４−ジフルオロアントラキノン、（３５）２，３−ビス（２，３，５，６−テトラフルオロアニリノ）−１，４−ジフルオロアントラキノン、（３６）２，３−ビス（ｐ−シアノアニリノ）−１−メトキシエトキシ−４−フルオロアントラキノン、（３７）２−（２，６−ジクロロアニリノ）−１，３，４−トリクロロアントラキノン、（３８）２−（２，３，５，６−テトラフルオロアニリノ）−１，３，４−トリクロロアントラキノン、（３９）３−（２，６−ジクロロアニリノ）−２−（２，６−ジクロロフェノキシ）−１，４−ジクロロアントラキノン、（４０）２−（２，６−ジクロロアニリノ）アントラキノン、（４１）２−（２，３，５，６−テトラフルオロアニリノ）アントラキノン、（４２）３−（２，６−ジクロロアニリノ）−２−（２，６−ジクロロフェノキシ）アントラキノン、（４３）２，３−ビス（２−メトキシ−６−メチルアニリノ）−１，４−ジクロロアントラキノン、（４４）２，３−ビス（２，６−ジイソプロピルアニリノ）アントラキノン、（４５）２−ブチルアミノ−１，３，４−トリフルオロアントラキノン、（４６）１，４−ビス（ｎ−ブチルアミノ）−２，３−ジフルオロアントラキノン、（４７）１，４−ビス（ｎ−オクチルアミノ）−２，３−ジフルオロアントラキノン、（４８）１，４−ビス（ヒドロキシエチルアミノ）−２，３−ジフルオロアントラキノン、（４９）１，４−ビス（シクロヘキシルアミノ）−２，３−ジフルオロアントラキノン、（５０）１，４−ビス（シクロヘキシルアミノ）−２−オクチルオキシ−３−フルオロアントラキノン、（５１）１，２，４−トリス（２，４−ジメトキシフェノキシ−３−フルオロアントラキノン、（５２）２，３−ビス（フェニルチオ）−１−フェノキシ−４−フルオロアントラキノン、（５３）１，２，３，４−テトラ（ｐ−メトキシフェノキシ）−アントラキノン等が挙げられる。
【００５９】
このようなアントラキノン系色素を配合することにより、特定波長吸収層１１に入射する光のうち、波長が４５０ｎｍ以上６００ｎｍ以下の光を吸収することができる。なお、５００ｎｍ以上６００ｎｍ以下の波長域に吸収ピークを有しているのが好ましい。
【００６０】
ぺリレン系色素としては、例えば、Ｎ，Ｎ’−ビス（３，５−ジメチルフェニル）−ペリレン−３，４，９，１０−テトラカルボン酸ジイミド、Ｎ，Ｎ’−ジメチルペリレン−３，４，９，１０−テトラカルボン酸ジイミド、Ｎ，Ｎ’−ジエチルペリレン−３，４，９，１０−テトラカルボン酸ジイミド、Ｎ，Ｎ’−ビス（４−メトキシフェニル）−ペリレン−３，４，９，１０−テトラカルボン酸ジイミド、Ｎ，Ｎ’−ビス（４−エトキシフェニル）−ペリレン−３，４，９，１０−テトラカルボン酸ジイミド、Ｎ，Ｎ’−ビス（４−クロロフェニル）−ペリレン−３，４，９，１０−テトラカルボン酸ジイミド等が挙げられるが、Ｎ，Ｎ’−ビス（３，５−ジメチルフェニル）−ペリレン−３，４，９，１０−テトラカルボン酸ジイミドが特に好ましい。
【００６１】
このようなぺリレン系色素を配合することにより、特定波長吸収層１１に入射する光のうち、波長が４００ｎｍ以上８００ｎｍ以下の光を吸収することができる。なお、６００ｎｍ以上７８０ｎｍ以下の波長域に吸収ピークを有しているのが好ましい。
【００６２】
ポリメチン色素としては、ストレプトシアニンまたは開鎖シアニン、ヘミシアニン、閉鎖シアニン、メロシアニン等が挙げられる。
【００６３】
このようなポリメチン色素を配合することにより、特定波長吸収層１１に入射する光のうち、波長が４００ｎｍ以上７００ｎｍ以下の光を吸収することができる。なお、４５０ｎｍ以上５５０ｎｍ以下の波長域に吸収ピークを有しているのが好ましい。
【００６４】
ポルフィリン錯体色素としては、テトラアザポルフィリン金属錯体、テトラアリールポルフィリン、オクタエチルポルフィリン等が挙げられる。
【００６５】
このようなポルフィリン錯体色素を配合することにより、特定波長吸収層１１に入射する光のうち、波長が５００ｎｍ以上７００ｎｍ以下の光を吸収することができる。なお、５５０ｎｍ以上６００ｎｍ以下の波長域に吸収ピークを有しているのが好ましい。
【００６６】
フタロシアニン色素としては、ＣｏＰｃ−４−スルホン酸ナトリウム塩、コバルトＰｃテトラカルボン酸、オクタヒドロキシＮｉＰｃ等が挙げられる。
【００６７】
このようなフタロシアニン色素を配合することにより、特定波長吸収層１１に入射する光のうち、波長が５５０ｎｍ以上７５０ｎｍ以下の光を吸収することができる。なお、５５０ｎｍ以上６００ｎｍ以下の波長域に吸収ピークを有しているのが好ましい。
【００６８】
以上のような光吸収剤を配合することにより、特定の波長域の光を吸収することができる。よって、例えば、使用者は、装着状態において、物や人の輪郭をはっきりと認識することができ、安全性を高めることができる。
【００６９】
特定波長吸収層１１中の光吸収剤（各光吸収剤の合計）の含有量は、０．００１ｗｔ％以上５ｗｔ％以下であるのが好ましく、０．００３ｗｔ％以上４ｗｔ％以下であるのがより好ましい。これにより、上記効果をより確実に発揮することができる。含有量が少なすぎると、光吸収剤としての効果が十分に得られないおそれがある。一方、含有量が多すぎると、光吸収剤が凝集し易くなる傾向を示す。
【００７０】
また、特定波長吸収層１１における光吸収剤（各光吸収剤の合計）の坪量は、０．０５ｍｇ／ｍ２以上５００ｍｇ／ｍ２以下であるのが好ましく、１ｍｇ／ｍ２以上１００ｍｇ／ｍ２以下であるのがより好ましい。これにより、本発明の効果をより確実に発揮することができる。
【００７１】
＜紫外線吸収剤＞
紫外線吸収剤は、紫外線（波長域が１００ｎｍ以上４２０ｎｍ以下の光）を吸収するものである。これにより、使用者の目に紫外線が照射されるのを緩和することができ、使用者の目を保護することができる。さらに、光吸収剤が紫外線により劣化するのを防止することができる。すなわち、紫外線吸収剤は、光吸収剤の劣化を防止する劣化防止剤として機能する。
【００７２】
紫外線吸収剤としては、特に限定されないが、トリアジン系化合物、ベンゾフェノン系化合物、ベンゾトリアゾール系化合物、シアノアクリレート系化合物が挙げられ、これらのうち１種または２種以上を組み合わせて用いることができる。これらの中でも特に、トリアジン系化合物が好ましく用いられる。これにより、特定波長吸収層１１（ポリカーボネートおよび光吸収剤）の紫外線による劣化を防止または抑制することができ、光学シート１の耐候性を高めることができる。
【００７３】
トリアジン系化合物としては、２−モノ（ヒドロキシフェニル）−１，３，５−トリアジン化合物や２，４−ビス（ヒドロキシフェニル）−１，３，５−トリアジン化合物、２，４，６−トリス（ヒドロキシフェニル）−１，３，５−トリアジン化合物が挙げられ、具体的には、２，４−ジフェニル−６−（２−ヒドロキシ−４−メトキシフェニル）−１，３，５−トリアジン、２，４−ジフェニル−６−（２−ヒドロキシ−４−エトキシフェニル）−１，３，５−トリアジン、２，４−ジフェニル−（２−ヒドロキシ−４−プロポキシフェニル）−１，３，５−トリアジン、２，４−ジフェニル−（２−ヒドロキシ−４−ブトキシフェニル）−１，３，５−トリアジン、２，４−ジフェニル−６−（２−ヒドロキシ−４−ブトキシフェニル）−１，３，５−トリアジン、２，４−ジフェニル−６−（２−ヒドロキシ−４−ヘキシルオキシフェニル）−１，３，５−トリアジン、２，４−ジフェニル−６−（２−ヒドロキシ−４−オクチルオキシフェニル）−１，３，５−トリアジン、２，４−ジフェニル−６−（２−ヒドロキシ−４−ドデシルオキシフェニル）−１，３，５−トリアジン、２，４−ジフェニル−６−（２−ヒドロキシ−４−ベンジルオキシフェニル）−１，３，５−トリアジン、２，４−ジフェニル−６−（２−ヒドロキシ−４−ブトキシエトキシ）−１，３，５−トリアジン、２，４−ビス（２−ヒドロキシ−４−ブトキシフェニル）−６−（２，４−ジブトキシフェニル）−１，３−５−トリアジン、２，４，６−トリス（２−ヒドロキシ−４−メトキシフェニル）−１，３，５−トリアジン、２，４，６−トリス（２−ヒドロキシ−４−エトキシフェニル）−１，３，５−トリアジン、２，４，６−トリス（２−ヒドロキシ−４−プロポキシフェニル）−１，３，５−トリアジン、２，４，６−トリス（２−ヒドロキシ−４−ブトキシフェニル）−１，３，５−トリアジン、２，４，６−トリス（２−ヒドロキシ−４−ヘキシルオキシフェニル）−１，３，５−トリアジン、２，４，６−トリス（２−ヒドロキシ−４−オクチルオキシフェニル）−１，３，５−トリアジン、２，４，６−トリス（２−ヒドロキシ−４−ドデシルオキシフェニル）−１，３，５−トリアジン、２，４，６−トリス（２−ヒドロキシ−４−ベンジルオキシフェニル）−１，３，５−トリアジン、２，４，６−トリス（２−ヒドロキシ−４−エトキシエトキシフェニル）−１，３，５−トリアジン、２，４，６−トリス（２−ヒドロキシ−４−ブトキシエトキシフェニル）−１，３，５−トリアジン、２，４，６−トリス（２−ヒドロキシ−４−プロポキシエトキシフェニル）−１，３，５−トリアジン、２，４，６−トリス（２−ヒドロキシ−４−メトキシカルボニルプロピルオキシフェニル）−１，３，５−トリアジン、２，４，６−トリス（２−ヒドロキシ−４−エトキシカルボニルエチルオキシフェニル）−１，３，５−トリアジン、２，４，６−トリス（２−ヒドロキシ−４−（１−（２−エトキシヘキシルオキシ）−１−オキソプロパン−２−イルオキシ）フェニル）−１，３，５−トリアジン、２，４，６−トリス（２−ヒドロキシ−３−メチル−４−メトキシフェニル）−１，３，５−トリアジン、２，４，６−トリス（２−ヒドロキシ−３−メチル−４−エトキシフェニル）−１，３，５−トリアジン、２，４，６−トリス（２−ヒドロキシ−３−メチル−４−プロポキシフェニル）−１，３，５−トリアジン、２，４，６−トリス（２−ヒドロキシ−３−メチル−４−ブトキシフェニル）−１，３，５−トリアジン、２，４，６−トリス（２−ヒドロキシ−３−メチル−４−ヘキシルオキシフェニル）−１，３，５−トリアジン、２，４，６−トリス（２−ヒドロキシ−３−メチル−４−オクチルオキシフェニル）−１，３，５−トリアジン、２，４，６−トリス（２−ヒドロキシ−３−メチル−４−ドデシルオキシフェニル）−１，３，５−トリアジン、２，４，６−トリス（２−ヒドロキシ−３−メチル−４−ベンジルオキシフェニル）−１，３，５−トリアジン、２，４，６−トリス（２−ヒドロキシ−３−メチル−４−エトキシエトキシフェニル）−１，３，５−トリアジン、２，４，６−トリス（２−ヒドロキシ−３−メチル−４−ブトキシエトキシフェニル）−１，３，５−トリアジン、２，４，６−トリス（２−ヒドロキシ−３−メチル−４−プロポキシエトキシフェニル）−１，３，５−トリアジン、２，４，６−トリス（２−ヒドロキシ−３−メチル−４−メトキシカルボニルプロピルオキシフェニル）−１，３，５−トリアジン、２，４，６−トリス（２−ヒドロキシ−３−メチル−４−エトキシカルボニルエチルオキシフェニル）−１，３，５−トリアジン、２，４，６−トリス（２−ヒドロキシ−３−メチル−４−（１−（２−エトキシヘキシルオキシ）−１−オキソプロパン−２−イルオキシ）フェニル）−１，３，５−トリアジン等が挙げられる。また、トリアジン系紫外線吸収剤の市販品としては、例えば、「チヌビン１５７７」「チヌビン４６０」「チヌビン４７７」（ＢＡＳＦジャパン製）、「アデカスタブＬＡ−Ｆ７０」（ＡＤＥＫＡ製）等が挙げられる。
【００７４】
特定波長吸収層１１が、上述したような１００ｎｍ以上４２０ｎｍ以下の波長域の光を吸収する紫外線吸収剤をさらに含むことにより、特定波長吸収層１１に入射する光のうち、波長が１００ｎｍ以上４２０ｎｍ以下の光を吸収することができる。これにより、特定波長吸収層１１（ポリカーボネートおよび光吸収剤）の紫外線による劣化を防止または抑制することができ、光学シート１の耐候性を高めることができる。
【００７５】
特定波長吸収層１１中の紫外線吸収剤の含有量は、０．０５ｗｔ％以上８ｗｔ％以下であるのが好ましく、０．０７ｗｔ％以上６ｗｔ％以下であるのがより好ましい。これにより、上記効果をより確実に発揮することができる。含有量が少なすぎると、紫外線吸収剤としての効果が十分に得られないおそれがある。一方、含有量が多すぎると、紫外線吸収剤が凝集し易くなる傾向を示す。
【００７６】
また、特定波長吸収層１１における紫外線吸収剤の坪量は、０．０１ｇ／ｍ２以上１００ｇ／ｍ２以下であるのが好ましく、０．１ｇ／ｍ２以上１０ｇ／ｍ２以下であるのがより好ましい。これにより、上記効果をより確実に発揮することができる。
【００７７】
このような特定波長吸収層１１の厚さは、特に限定されないが、０．０５ｍｍ以上１．５ｍｍ以下であるのが好ましく、０．３ｍｍ以上０．７ｍｍ以下であるのがより好ましい。これにより、取扱い性を高めることができるとともに、光学部品全体として無駄に厚くなるのを防止することができる。
【００７８】
また、特定波長吸収層１１は、延伸して製造されたものであってもよく、延伸せずに製造されたものであってもよいが、その延伸度が１０％以下であるのが好ましく、５％以下であるのがより好ましい。これにより、延伸時に色ムラ、光吸収剤のムラ、紫外線吸収剤のムラが生じるのを防止または抑制することができる。
【００７９】
また、ポリカーボネートの融点をｔ１とし、光吸収剤の融点をｔ２としたとき、ｔ１＜ｔ２を満足するのが好ましい。これにより、溶融状態のポリカーボネートと光吸収剤とを混合する際、光吸収剤が熱により変質または変色するのを防止することができる。
【００８０】
また、ポリカーボネートの融点をｔ１とし、紫外線吸収剤の融点をｔ３としたとき、ｔ１＜ｔ３を満足するのが好ましい。これにより、溶融状態のポリカーボネートと紫外線吸収剤とを混合する際、紫外線吸収剤が熱により変質または変色するのを防止することができる。
【００８１】
なお、ポリカーボネートの融点ｔ１は、２５０℃以上４００℃以下であるのが好ましく、２７０℃以上３５０℃以下であるのがより好ましい。
【００８２】
光吸収剤の融点ｔ２は、３００℃以上４００℃以下であるのが好ましく、３３０℃以上３６０℃以下であるのがより好ましい。また、紫外線吸収剤の融点ｔ３は、３１０℃以上３７０℃以下であるのが好ましく、３４０℃以上３６０℃以下であるのがより好ましい。融点ｔ１〜ｔ３を上記数値範囲とすることにより、上記効果をより確実に発揮することができる。
【００８３】
なお、光吸収剤は、上記で挙げた色素とは異なる色素であってもよい。この色素としては、特に限定されないが、例えば、顔料、染料等が挙げられ、これらを単独または混合して使用することができる。また、前述したようなものと混合して使用することができる。
【００８４】
顔料としては、特に限定されないが、例えば、フタロシアニングリーン、フタロシアニンブルー等のフタロシアニン系顔料、ファストイエロー、ジスアゾイエロー、縮合アゾイエロー、ベンゾイミダゾロンイエロー、ジニトロアニリンオレンジ、ペンズイミダゾロンオレンジ、トルイジンレッド、パーマネントカーミン、パーマネントレッド、ナフトールレッド、縮合アゾレッド、ベンズイミダゾロンカーミン、ベンズイミダゾロンブラウン等のアゾ系顔料、アントラピリミジンイエロー、アントラキノニルレッド等のアントラキノン系顔料、銅アゾメチンイエロー等のアゾメチン系顔料、キノフタロンイエロー等のキノフタロン系顔料、イソインドリンイエロー等のイソインドリン系顔料、ニッケルジオキシムイエロー等のニトロソ系顔料、ペリノンオレンジ等のペリノン系顔料、キナクリドンマゼンタ、キナクリドンマルーン、キナクリドンスカーレット、キナクリドンレッド等のキナクリドン系顔料、ペリレンレッド、ペリレンマルーン等のペリレン系顔料、ジケトピロロピロールレッド等のピロロピロール系顔料、ジオキサジンバイオレット等のジオキサジン系顔料のような有機顔料、カーボンブラック、ランプブラック、ファーネスブラック、アイボリーブラック、黒鉛、フラーレン等の炭素系顔料、黄鉛、モリブデートオレンジ等のクロム酸塩系顔料、カドミウムイエロー、カドミウムリトポンイエロー、カドミウムオレンジ、カドミウムリトポンオレンジ、銀朱、カドミウムレッド、カドミウムリトポンレッド、硫化等の硫化物系顔料、オーカー、チタンイエロー、チタンバリウムニッケルイエロー、べんがら、鉛丹、アンバー、褐色酸化鉄、亜鉛鉄クロムブラウン、酸化クロム、コバルトグリーン、コバルトクロムグリーン、チタンコバルトグリーン、コバルトブルー、セルリアンブルー、コバルトアルミニウムクロムブルー、鉄黒、マンガンフェライトブラック、コバルトフェライトブラック、銅クロムブラック、銅クロムマンガンブラック等の酸化物系顔料、ビリジアン等の水酸化物系顔料、紺青等のフェロシアン化物系顔料、群青等のケイ酸塩系顔料、コバルトバイオレット、ミネラルバイオレット等のリン酸塩系顔料、その他（例えば硫化カドミウム、セレン化カドミウム等）のような無機顔料等が挙げられ、これらのうちの１種または２種以上を組み合わせて用いることができる。
【００８５】
染料としては、特に限定されないが、例えば、金属錯体色素、シアン系色素、キサンテン系色素、メロシアニン系色素、フタロシアニン系色素、アゾ系色素、ハイビスカス色素、ブラックベリー色素、ラズベリー色素、ザクロ果汁色素、クロロフィル色素、テトラアゾポルフィリン化合物等のポルフィリン系化合物等が挙げられ、これらのうちの１種または２種以上を組み合わせて用いることができる。
【００８６】
さて、光学シート１では、前述したような光吸収剤を配合することにより、特定の波長域の光を吸収することができ、使用者は、装着状態において、物や人の輪郭をはっきりと認識することができ、安全性を高めることができる。
【００８７】
また、光吸収剤によって吸収する光の波長域を調整することによって、所定の色の光を使用者に対して強調することができる。特に、緑色の光（例えば、５００ｎｍ以上５７０ｎｍ以下の波長域の光）を使用者に強調することにより、樹脂・芝生などの緑色の彩度を高めるのとともに、明るい視界を確保することができる。
【００８８】
従来では、緑色の光以外の波長域の光を吸収する光吸収剤を単に配合することによって、緑色の光を強調させている。しかしながら、緑色の光以外の波長域の光を吸収する光吸収剤が多すぎると、緑色の光以外の波長域の光の透過率が低すぎて、緑色の光が強調され過ぎる可能性がある。その結果、色の識別が困難になることがある。また、緑色の光以外の波長域の光を吸収する光吸収剤が少なすぎると、緑色の光を強調させるという効果が十分に得られないことがある。
【００８９】
そこで、本発明者らは、鋭意検討を重ね、特定波長吸収層１１を下記のような構成とすることにより、上記問題を解決するうえで有効であることを見出し、本発明を完成するに至った。以下、このことについて説明する。
【００９０】
図６は、横軸が波長（ｎｍ）、縦軸が透過率（％）で表される特定波長吸収層１１（光吸収層）の光吸収スペクトルを示すグラフである。なお、縦軸の透過率は、光の吸収率と相関性があるものとし、光吸収率が大きければ透過率は小さくなり、光吸収率が小さければ透過率は大きくなることとする。図６に示すように、特定波長吸収層１１の光吸収スペクトルは、第１ピークＰａと、第２ピークＰｂと、第３ピークＰｃと、第４ピークＰｄとを有する曲線で表される。
【００９１】
本発明では、特定波長吸収層１１は、光吸収スペクトルにおいて、４６０ｎｍ以上５４０ｎｍ以下の間に吸収率のピーク波長Ｐ１を有する第１ピークＰａと、５６０ｎｍ以上６４０ｎｍ以下の間に吸収率のピーク波長Ｐ２を有する第２ピークＰｂと、６５０ｎｍ以上７３０ｎｍ以下の間に吸収率のピーク波長Ｐ３を有する第３ピークＰｃとを有し、かつ、７００ｎｍ以上７８０ｎｍ以下の波長域における光の平均透過率Ｔ５が５０％以上である。
【００９２】
これにより、第１ピークＰａが、緑色と比較的近い青色の光の吸収に寄与しているため、使用者に対して緑色の光を強調することができ、第２ピークＰｂが黄色の光の吸収に寄与しているため、全体の色味を調節することができ、さらに、第３ピークＰｃが緑色の補色である赤色の光の吸収に寄与しているため、使用者に対して緑色の光を強調することができる。
【００９３】
さらに、平均透過率Ｔ５が５０％以上であるため、高いコントラストを実現することができ、使用者が緑色以外の色の識別を行うことができる。
【００９４】
以上より、本発明によれば、使用者に対して、緑色の光（波長域が５００ｎｍ以上５７０ｎｍ以下程度の光）を確実に強調することができるとともに、緑色以外の色の識別を行うことができる。
【００９５】
なお、第１ピークＰａ、第２ピークＰｂおよび第３ピークＰｃのうちの１つでも省略されていた場合、緑色の光を確実に強調することができない。また、平均透過率Ｔ５が５０％未満であった場合、緑色は強調されるものの、レンズ自体の色が緑になってしまい、緑色以外の色の識別を行うのが困難になる。
【００９６】
以上のような構成とすることにより、緑の補色である赤色の波長域である７２５ｎｍ付近を局所的に吸収することができる。また、色を極端な緑にしないために、５８０ｎｍ付近を局所的に吸収させて若干の赤みを足すことで、色味をナチュラルな緑色とすることができる。その結果、緑色の光を確実に強調することができるとともに、緑色以外の色の識別を行うことができる。さらに、眼鏡規格「ＡＮＳＩ Ｃｏｌｏｒ Ｌｉｍｉｔ」に不適合にならないナチュラルな緑色のレンズを実現することができる。
【００９７】
また、平均透過率Ｔ５は、５０％以上であればよいが、５５％以上であるのがより好ましく、６０％以上であるのがさらに好ましい。これにより、本発明の効果をより顕著に得ることができる。
【００９８】
第１ピークＰａは、４６０ｎｍ以上５４０ｎｍ以下の波長域に吸収率のピーク波長Ｐ１を有する。第２ピークＰｂは、５６０ｎｍ以上６４０ｎｍ以下の波長域に吸収率のピーク波長Ｐ２を有する。第３ピークＰｃは、６５０ｎｍ以上７３０ｎｍ以下の波長域に吸収率のピーク波長Ｐ３を有する。第４ピークＰｄは、４００ｎｍ以上４４０ｎｍ以下の波長域に吸収率のピーク波長Ｐ４を有する。
【００９９】
ピーク波長Ｐ１における光の透過率Ｔ１は、１％以上２５％以下であるのが好ましく、１０％以上２０％以下であるのがより好ましい。これにより、本発明の効果をより顕著に得ることができる。
【０１００】
また、ピーク波長Ｐ２における光の透過率Ｔ２は、１％以上３０％以下であるのが好ましく、１５％以上２５％以下であるのがより好ましい。これにより、本発明の効果をより顕著に得ることができる。
【０１０１】
また、ピーク波長Ｐ３における光の透過率Ｔ３は、１％以上４０％未満であるのが好ましく、２５％以上３５％以下であるのがより好ましい。これにより、本発明の効果をより顕著に得ることができる。
【０１０２】
また、ピーク波長Ｐ４における光の透過率Ｔ４は、１０％以上４０％以下であるのが好ましく、２０％以上３５％以下であるのがより好ましい。これにより、本発明の効果をより顕著に得ることができる。
【０１０３】
また、本実施形態では、透過率Ｔ１および透過率Ｔ２は、透過率Ｔ３よりも低い。すなわち、光学シート１では、青色および黄色の波長域の光を、赤色の波長域の光よりも多く吸収する構成となっている。これにより、緑色の光は透過させつつ、緑色と近い波長で異なる色の光を多く吸収できるため、使用者は緑色をより強調して感じることが出来る。
【０１０４】
また、本実施形態では、透過率Ｔ３は、透過率Ｔ４よりも低い。すなわち、光学シート１では、赤色の光を紫色の光よりも多く吸収する構成となっている。これにより、緑の補色である赤をカットすることができ、より緑色を強く感じることができる。
【０１０５】
図６に示すように、第１ピークＰａにおける半値幅Ｗ１［ｎｍ］は、１５ｎｍ以上３０ｎｍ以下であるのが好ましく、２０ｎｍ以上２５ｎｍ以下であるのがより好ましい。これにより、ピーク波長Ｐ１の近傍の波長域の光を過不足なく吸収することができる。
【０１０６】
第２ピークＰｂにおける半値幅Ｗ２［ｎｍ］は、５ｎｍ以上２０ｎｍ以下であるのが好ましく、１０ｎｍ以上１５ｎｍ以下であるのがより好ましい。これにより、ピーク波長Ｐ２の近傍の波長域の光を過不足なく吸収することができる。
【０１０７】
第３ピークＰｃにおける半値幅Ｗ３［ｎｍ］は、１０ｎｍ以上２５ｎｍ以下であるのが好ましく、１５ｎｍ以上２０ｎｍ以下であるのがより好ましい。これにより、ピーク波長Ｐ３の近傍の波長域の光を過不足なく吸収することができる。
【０１０８】
第４ピークＰｄにおける半値幅Ｗ４［ｎｍ］は、５ｎｍ以上２０ｎｍ以下であるのが好ましく、１０ｎｍ以上１５ｎｍ以下であるのがより好ましい。これにより、ピーク波長Ｐ４の近傍の波長域の光を過不足なく吸収することができる。
【０１０９】
また、光学シート１では、半値幅Ｗ１［ｎｍ］と、半値幅Ｗ２［ｎｍ］とは、Ｗ１＞Ｗ２なる関係を満足する。すなわち、第１ピークＰａにおける半値幅Ｗ１［ｎｍ］は、第２ピークＰｂにおける半値幅Ｗ２［ｎｍ］よりも大きい。これにより、本発明の効果をより顕著に発揮することができる。
【０１１０】
また、光学シート１では、半値幅Ｗ３［ｎｍ］と、半値幅Ｗ４［ｎｍ］とは、Ｗ３＞Ｗ４なる関係を満足する。これにより、本発明の効果をより顕著に発揮することができる。
【０１１１】
なお、第１ピークＰａにおける半値幅Ｗ１は、次のように定義される。まず、ピーク波長Ｐ１から２ｎｍ刻みで、ピーク波長Ｐ１の両サイドにおいて、外側に向って吸光度を測定していき、吸光度の変化が０．００５以下になる最初の波長（中心より３０ｎｍ以上遠い）を２つ検出し、これらのうち透過率が高い方の波長をボトム波長とする。そして、ボトム波長の透過率とピーク波長Ｐ１の透過率との差の半分の値のときの、第１ピークＰａの幅を第１ピークＰａにおける半値幅とする。
【０１１２】
また、第２ピークＰｂにおける半値幅Ｗ２は、次のように定義される。まず、ピーク波長Ｐ２から２ｎｍ刻みで、ピーク波長Ｐ２の両サイドにおいて、外側に向って吸光度を測定していき、吸光度の変化が０．００５以下になる最初の波長（中心より１０ｎｍ以上遠い）を２つ検出し、これらのうち透過率が高い方の波長をボトム波長とする。そして、ボトム波長の透過率とピーク波長Ｐ２の透過率との差の半分の値のときの、第２ピークＰｂの幅を第２ピークＰｂにおける半値幅とする。
【０１１３】
また、第３ピークＰｃにおける半値幅Ｗ３は、次のように定義される。まず、ピーク波長Ｐ２から２ｎｍ刻みで、ピーク波長Ｐ２の両サイドにおいて、外側に向って吸光度を測定していき、吸光度の変化が０．００５以下になる最初の波長（中心より２０ｎｍ以上遠い）を２つ検出し、これらのうち透過率が高い方の波長をボトム波長とする。そして、ボトム波長の透過率とピーク波長Ｐ３の透過率との差の半分の値のときの、第３ピークＰｃの幅を第３ピークＰｃにおける半値幅とする。
【０１１４】
また、第４ピークＰｄにおける半値幅Ｗ４は、次のように定義される。まず、ピーク波長Ｐ２から２ｎｍ刻みで、ピーク波長Ｐ２の両サイドにおいて、外側に向って吸光度を測定していき、吸光度の変化が０．００５以下になる最初の波長（中心より５ｎｍ以上遠い）を２つ検出し、これらのうち透過率が高い方の波長をボトム波長とする。そして、ボトム波長の透過率とピーク波長Ｐ４の透過率との差の半分の値のときの、第４ピークＰｄの幅を第４ピークＰｄにおける半値幅とする。
【０１１５】
以上説明したような光吸収スペクトルは、例えば、光吸収剤の種類、含有量を調整することにより得ることができる。
【０１１６】
第１ピークＰａの形成に寄与する光吸収剤を第１光吸収剤とし、第２ピークＰｂの形成に寄与する光吸収剤を第２光吸収剤とし、第３ピークＰｃの形成に寄与する光吸収剤を第３光吸収剤とし、第４ピークＰｄの形成に寄与する光吸収剤を第４光吸収剤としたとき、第１光吸収剤、第２光吸収剤、第３光吸収剤および第４光吸収剤は、それぞれ、前述したキノリン系色素、アントラキノン系色素、ぺリレン系色素、ポリメチン色素、ポルフィリン錯体色素、フタロシアニン色素のうちの少なくとも一種であり、これらの好ましい組み合わせ、含有量は以下の通りである。
【０１１７】
第１光吸収剤は、山田化学工業株式会社製「ＦＤＢ−００７」であり、第２光吸収剤は、山田化学工業株式会社製「ＦＤＲ−００１」と山田化学工業株式会社製「ＦＤＧ−００６」であり、第３光吸収剤は、山田化学工業株式会社製「ＦＤＲ−００２」であり、第４光吸収剤は、山田化学工業株式会社製「ＦＤＢ−００１」であるのが好ましい。これにより、上記のような光吸収スペクトルを有する特定波長吸収層１１をより確実に得ることができる。
【０１１８】
また、特定波長吸収層１１中の第１光吸収剤の含有量は、０．００１ｗｔ％以上０．０２ｗｔ％以下であるのが好ましく、特定波長吸収層１１中の第２光吸収剤の含有量は、０．００１ｗｔ％以上０．０２ｗｔ％以下であるのが好ましく、特定波長吸収層１１中の第３光吸収剤の含有量は、０．００５ｗｔ％以上０．０２５ｗｔ％以下であるのが好ましく、特定波長吸収層１１中の第４光吸収剤の含有量は、０．０００５ｗｔ％以上０．０１５ｗｔ％以下であるのが好ましい。これにより、上記のような光吸収スペクトルを有する特定波長吸収層１１をより確実に得ることができる。
【０１１９】
次に、光学シートの製造方法および光学部品の製造方法について説明する。以下では、押出法を用いて光学シートを製造する場合を一例に説明する。
【０１２０】
（光学シートの製造方法）
まず、本製造方法に用いる光学シート製造装置について説明する。
【０１２１】
図３は、図１に示す光学シートを製造する光学シート製造装置を模式的に示した側面図である。図４は、図１に示す光学部品を製造する光学部品製造装置を模式的に示した断面図である。なお、以下の説明では、図４中の上側を「上」、下側を「下」と言う。
【０１２２】
図３に示す光学シート製造装置１００は、シート供給部２００と、シート成形部３００とを有している。
【０１２３】
シート供給部２００は、本実施形態では、押出機２１０と、押出機２１０の溶融樹脂吐出部に配管を介して接続されたＴダイ２２０とで構成されている。このＴダイ２２０により、溶融状態または軟化状態の帯状のシート１’がシート成形部３００に供給される。
【０１２４】
Ｔダイ２２０は、押出法で溶融状態または軟化状態のシート１’を帯状のシートとした状態で押し出す押出成形部である。Ｔダイ２２０には、前述した光学シート１を構成する構成材料が溶融状態で装填されており、この溶融状態の材料をＴダイ２２０から押し出すことで、帯状をなすシート１’が連続的に送り出される。
【０１２５】
シート成形部３００は、タッチロール３１０と、冷却ロール３２０と、後段冷却ロール３３０とを有している。これらのロールは、それぞれ図示しないモータ（駆動手段）により、それぞれ単独回転するように構成されており、これらのロールの回転により、冷却され、連続的に送り出されるようになっている。このシート成形部３００に、シート１’を連続的に送り込むことにより、シート１’の表面が平坦化されるとともに、シート１’が所望の厚さに設定されて冷却される。そして、この冷却されたシート１’を所定の長さに切断することにより、光学シート１が得られる。
【０１２６】
以上のような光学シート製造装置１００を用いた光学シートの製造方法により、本実施形態の光学シートが製造される。
【０１２７】
光学シートの製造は、押出工程と、成形工程と、冷却工程とを有している。
まず、帯状をなす溶融状態または軟化状態のシート１’を押し出す（押出工程）。この押出工程では、押出機２１０に、光学シート１の構成材料（ポリカーボネート、光吸収剤および紫外線吸収剤等）が装填される。また、光学シート１の構成材料は、押出機２１０内において、溶融または軟化した状態となっている。ここで、前述したように、ポリカーボネートは、粘度平均分子量Ｍｖが２００００以上３００００以下のものであるため、ポリカーボネート、光吸収剤および紫外線吸収剤が十分に混合された状態となる。そして、この十分に混合された状態でこれらを押し出すことにより、後述する成形工程および冷却工程を経て得られる光学シート１では、光吸収剤および紫外線吸収剤等が過剰に凝集してしまうのを防止することができる。
【０１２８】
次に、シート１’の表面を平坦化するとともに、シート１’を所定の厚さに設定する（成形工程）。本工程は、タッチロール３１０と、冷却ロール３２０との間で行われる。
【０１２９】
次に、シート１’の表面を冷却する（冷却工程）。本工程は、冷却ロール３２０と、後段冷却ロール３３０との間で行われる。
【０１３０】
以上の工程を経て、光学シート１を得ることができる。次に、光学部品の製造方法について説明する。
【０１３１】
（光学部品の製造方法）
まず、本製造方法に用いる光学部品製造装置について説明する。
【０１３２】
図４に示す光学部品製造装置４００は、樹脂供給部５００と、金型６００とを有している。樹脂供給部５００には、前述したポリカーボネートが充填されている。金型６００は、キャビティー６１０と、キャビティー６１０の内外を連通する供給口６２０と、を有する。また、金型６００は、上部材６３０と下部材６４０とで構成され、これらを組立てた組立状態において、光学部品製造装置４００を画成する金型６００が構成される。
【０１３３】
以上のような光学部品製造装置４００を用いた光学部品の製造方法により、本実施形態の光学部品が製造される。
【０１３４】
光学部品の製造方法は、光学シート配置工程と、レンズ材料供給工程とを有している。
まず、上部材６３０と下部材６４０とを分解した状態において、下部材６４０の底面６４１に光学シート１を配置する（光学シート配置工程）。なお、底面６４１は、湾曲凹面となっており、これにより、レンズ４に湾曲面を形成することができる。また、光学シート１は、可撓性を有しているため、底面６４１の形状に倣って配置される。
【０１３５】
次いで、上部材６３０と下部材６４０とを組立状態とし、供給口６２０を介して、溶融または軟化した状態のレンズ材料を流し込む（レンズ材料供給工程）。そして、溶融または軟化した状態のレンズ材料を冷却することにより、光学シート１とレンズとが積層された積層体を得ることができる。
【０１３６】
なお、前記では、いわゆるシートインサート法を一例に挙げて説明したが、本発明ではこれに限定されず、例えば、成形されたレンズに接着剤を介して光学シート１を積層する構成であってもよい。
【０１３７】
＜第２実施形態＞
図７は、本発明の光学シート（第２実施形態）の光スペクトルを示すグラフである。
【０１３８】
以下、この図を参照して本発明の光学シートおよび光学部品の第２実施形態について説明するが、前述した実施形態との相違点を中心に説明し、同様の事項はその説明を省略する。
本実施形態は、光スペクトルが異なること以外は、前記第１実施形態と同様である。
【０１３９】
図７は、横軸が波長（ｎｍ）、縦軸が透過率（％）で表される特定波長吸収層１１（光吸収層）の光吸収スペクトルを示すグラフである。図７に示すように、特定波長吸収層１１の光吸収スペクトルは、第１ピークＰａと、第２ピークＰｂと、第３ピークＰｃとを有する曲線で表される。
【０１４０】
ピーク波長Ｐ１における光の透過率Ｔ１は、３５％以上５５％以下であるのが好ましく、４０％以上５０％以下であるのがより好ましい。これにより、本発明の効果をより顕著に得ることができる。
【０１４１】
また、ピーク波長Ｐ２における光の透過率Ｔ２は、２５％以上４５％以下であるのが好ましく、３０％以上４０％以下であるのがより好ましい。これにより、本発明の効果をより顕著に得ることができる。
【０１４２】
また、ピーク波長Ｐ３における光の透過率Ｔ３は、１０％以上３０％以下であるのが好ましく、１５％以上２５％以下であるのがより好ましい。これにより、本発明の効果をより顕著に得ることができる。
【０１４３】
また、本実施形態では、透過率Ｔ３は、透過率Ｔ１および透過率Ｔ２よりも低い。すなわち、光学シート１では、赤色の波長域の光を、青色および黄色の波長域の光よりも多く吸収する構成となっている。これにより、緑の補色である赤を適度に弱めることができ、より緑色を強く感じることができる。
【０１４４】
また、本実施形態では、透過率Ｔ２は、透過率Ｔ１よりも低い。すなわち、光学シート１では、黄色の波長域の光を、青色の波長域の光よりも多く吸収する構成となっている。これにより、レンズそのものの色を無彩色に近づけることができ、使用者の視界を自然な色とすることがきる。
【０１４５】
また、平均透過率Ｔ５は、５０％以上であればよいが、５５％以上であるのがより
好ましく、６０％以上であるのがさらに好ましい。これにより、レンズそのものの色を自然な無彩色に近づけることができると同時に、全光透過率を向上させ、使用者の視界の明るさを維持させることができる。
【０１４６】
第１ピークＰａにおける半値幅Ｗ１［ｎｍ］は、２５ｎｍ以上５５ｎｍ以下であるのが好ましく、３０ｎｍ以上５０ｎｍ以下であるのがより好ましい。これにより、ピーク波長Ｐ１の近傍の波長域の光を過不足なく吸収することができる。
【０１４７】
第２ピークＰｂにおける半値幅Ｗ２［ｎｍ］は、５ｎｍ以上２５ｎｍ以下であるのが好ましく、１０ｎｍ以上２０ｎｍ以下であるのがより好ましい。これにより、ピーク波長Ｐ２の近傍の波長域の光を過不足なく吸収することができる。
【０１４８】
第３ピークＰｃにおける半値幅Ｗ３［ｎｍ］は、１０ｎｍ以上２５ｎｍ以下であるのが好ましく、１５ｎｍ以上２０ｎｍ以下であるのがより好ましい。これにより、ピーク波長Ｐ３の近傍の波長域の光を過不足なく吸収することができる。
【０１４９】
本実施形態では、特定波長吸収層１１は、光吸収スペクトルにおいて、４６０ｎｍ以上５４０ｎｍ以下の間に吸収率のピーク波長Ｐ１を有する第１ピークＰａと、５６０ｎｍ以上６４０ｎｍ以下の間に吸収率のピーク波長Ｐ２を有する第２ピークＰｂと、６５０ｎｍ以上７３０ｎｍ以下の間に吸収率のピーク波長Ｐ３を有する第３ピークＰｃとを有し、かつ、７００ｎｍ以上７８０ｎｍ以下の波長域における光の平均透過率が５０％以上である。
【０１５０】
このような本実施形態によっても、使用者に対して、緑色の光（波長域が５００ｎｍ以上５７０ｎｍ以下程度の光）を確実に強調することができるとともに、緑色以外の色の識別を行うことができる。
【０１５１】
＜第３実施形態＞
図８は、本発明の光学シート（第３実施形態）を備える光学部品の断面図である。図９は、図８に示す光学シートの光スペクトルを示すグラフである。
【０１５２】
以下、この図を参照して本発明の光学シートおよび光学部品の第３実施形態について説明するが、前述した実施形態との相違点を中心に説明し、同様の事項はその説明を省略する。
本実施形態は、偏光膜を有すること以外は、前記第１実施形態と同様である。
【０１５３】
（偏光膜）
図８に示すように、光学シート１Ａは、偏光膜１２（偏光層）と、接着剤層１３とをさらに有している。偏光膜１２は、接着剤層１３を介して特定波長吸収層１１に積層されている。図示の構成では、偏光膜１２は、レンズ４側に配置されている。
【０１５４】
偏光膜１２は、入射光（偏光していない自然光）から、所定の一方向に偏光面をもつ直線偏光を取出す機能を有している。これにより、光学シート１Ａを介して目に入射する入射光は、偏光されたものとなる。
【０１５５】
偏光膜１２の偏光度は、特に限定されないが、例えば、５０％以上１００％以下であるのが好ましく、８０％以上１００％以下であるのがより好ましい。また、偏光膜１２の可視光線透過率は、特に限定されないが、例えば、１０％以上８０％以下であるのが好ましく、２０％以上５０％以下であるのがより好ましい。
【０１５６】
このような偏光膜１２の構成材料としては、上記機能を有するものであれば特に限定されないが、例えば、ポリビニルアルコール（ＰＶＡ）、部分ホルマール化ポリビニルアルコール、ポリエチレンビニルアルコール、ポリビニルブチラール、ポリカーボネート、エチレン−酢酸ビニル共重合体部分ケン価物等で構成された高分子フィルムに、ヨウ素や二色性染料等の二色性物質を吸着、染色させ、一軸延伸したもの、ポリビニルアルコールの脱水処理物やポリ塩化ビニルの脱塩酸処理物等のポリエン系配向フィルム等が挙げられる。
【０１５７】
これらの中でも、偏光膜１２は、ポリビニルアルコール（ＰＶＡ）を主材料とした高分子フィルムに、ヨウ素または二色性染料を吸着、染色させ、一軸延伸したものが好ましい。ポリビニルアルコール（ＰＶＡ）は透明性、耐熱性、染色剤であるヨウ素または二色性染料との親和性、延伸時の配向性のいずれもが優れた材料である。したがって、ＰＶＡを主材料とする偏光膜１２は、耐熱性に優れたものとなるとともに、偏光機能に優れたものとなる。
【０１５８】
なお、上記二色性染料としては、例えばクロラチンファストレッド、コンゴーレッド、ブリリアントブルー６Ｂ、ベンゾパープリン、クロラゾールブラックＢＨ、ダイレクトブルー２Ｂ、ジアミングリーン、クリソフェノン、シリウスイエロー、ダイレクトファーストレッド、アシドブラックなどが挙げられる。
【０１５９】
この偏光膜１２の厚さは、特に限定されず、例えば、５μｍ以上６０μｍ以下であるのが好ましく、１０μｍ以上４０μｍ以下であるのがより好ましい。
【０１６０】
接着剤層１３を構成する接着剤（または粘着剤）としては、特に限定されず、例えば、アクリル系接着剤、ウレタン系接着剤、エポキシ系接着剤、シリコーン系接着剤等が挙げられる。
【０１６１】
中でも、ウレタン系接着剤が好ましい。これにより、接着剤層１３の透明性、接着強度、耐久性をより優れたものとしつつ、形状変化に対する追従性を特に優れたものとすることができる。
【０１６２】
このような本実施形態によっても、前記第１実施形態と同様の効果が得られるとともに、さらに、偏光機能を有するものとなる。
【０１６３】
次に、光学シート１Ａの光吸収スペクトルについて説明する。
図９は、横軸が波長（ｎｍ）、縦軸が透過率（％）で表される光学シート１Ａ全体の光吸収スペクトルを示すグラフである。図９に示すように、特定波長吸収層１１の光吸収スペクトルは、第１ピークＰａ’と、第２ピークＰｂ’と、第３ピークＰｃ’と、第４ピークＰｄ’とを有する曲線で表される。
【０１６４】
第１ピークＰａ’のピーク波長Ｐ１’における光の透過率Ｔ１’は、１％以上１２％以下であるのが好ましく、２％以上１０％以下であるのがより好ましい。これにより、本発明の効果をより顕著に得ることができる。
【０１６５】
また、第２ピークＰｂ’のピーク波長Ｐ２’における光の透過率Ｔ２’は、１％以上１２％以下であるのが好ましく、２％以上１０％以下であるのがより好ましい。これにより、本発明の効果をより顕著に得ることができる。
【０１６６】
また、第３ピークＰｃ’のピーク波長Ｐ３’における光の透過率Ｔ３’は、１％以上１８％以下であるのが好ましく、２％以上１５％以下であるのがより好ましい。これにより、本発明の効果をより顕著に得ることができる。
【０１６７】
また、第４ピークＰｄ’のピーク波長Ｐ４’における光の透過率Ｔ４’は、１％以上２５％以下であるのが好ましく、５％以上２０％以下であるのがより好ましい。これにより、本発明の効果をより顕著に得ることができる。
【０１６８】
また、平均透過率Ｔ５は、５０％以上であればよいが、５５％以上であるのがより好ましく、６０％以上であるのがさらに好ましい。これにより、本発明の効果をより顕著に得ることができる。
【０１６９】
このように、本実施形態によれば、偏光膜１２によって、第１実施形態で説明した光吸収スペクトルが有する各ピークの形状や相対的な透過率の関係を維持しつつ、全体的に透過率を下げることができる。これにより、本発明の効果を発揮しつつ、偏光機能を発揮することができる。
【０１７０】
以上、本発明の好適な実施形態について説明したが、本発明は、前述したものに限定されるものではなく、本発明の目的を達成できる範囲での変形、改良等は本発明に含まれるものである。
【０１７１】
例えば、本発明の光学シートを構成する各部は、同様の機能を発揮し得る任意の構成のものと置換することができる。
【０１７２】
また、本発明の光学シートは、前述した構成に加え、任意の構成物が付加されていてもよい。
【０１７３】
より具体的には、例えば、本発明の光学シートは、表面を保護する保護層や、中間層、レンズとしての度数を調整する度数調整層等を備えていてもよい。
【実施例】
【０１７４】
以下、実施例に基づいて本発明をより具体的に説明する。
１．光学シートの検討
１−１．光学シートの作成
［実施例１］
［１］まず、１００質量部のビスフェノールＡ型ポリカーボネート（三菱瓦斯化学社製、「ユーピロン  Ｅ２０００ＦＮ  Ｅ５１００」）と、０．００４質量部の光吸収剤（山田化学工業株式会社製、「ＦＤＧ-００６」）と、０.００６質量部の光吸収剤（山田化学工業株式会社製、「ＦＤＲ−００２」）と、０．００４質量部の光吸収剤（山田化学工業株式会社製「ＦＤＲ−００１」）と、０．００３質量部の光吸収剤（山田化学工業株式会社製「ＦＤＢ−００７」）と、０．０００５質量部の光吸収剤（山田化学工業株式会社製「ＦＤＢ−００１」）と、０．３５０質量部の紫外線吸収剤（アデカ社製、「アデカスタブＬＡ−３１Ｇ」）を撹拌・混合することにより、光学シート形成材料を用意した。
【０１７５】
［２］次に、光学シート形成材料を、図３に示す光学シート製造装置１００の押出機２１０に収納、溶融し、Ｔダイ２２０より押出し成形を行い、シート材を得た。そして、該シート材をシート成形部３００で冷却、成形し、平均厚さ０．３ｍｍ、平面視で５００ｍｍ×５００ｍｍの矩形状に切り出し、特定波長吸収層を有する光学シートを作成した。
【０１７６】
なお、得られた特定波長吸収層の光吸収スペクトルは、ピーク波長Ｐ１が４９５ｎｍであり、ピーク波長Ｐ２が６０５ｎｍであり、ピーク波長Ｐ３が６８５ｎｍであった。また、６５０ｎｍ以上７８０ｎｍ以下の波長域における光の平均透過率Ｔ５が７０．９％であった。
【０１７７】
なお、得られたシートをＶ６７０(日本分光株式会社製)で測定した結果、Ｃ光源視野角２°での色相ａ値が−０．１０であり、色相ｂ値が０．０９であった。
【０１７８】
また、ポリカーボネートの粘度平均分子量Ｍｖは、２７０００であり、融点ｔ１は、２５０℃であり、ＪＩＳ  Ｋ７２１０に準拠して測定されるメルトフローレートが５．３ｇ／１０ｍｉｎであり、アクアトラック３Ｅ（ブラベンダー社製）にて測定した吸水率が、０．０５％であった。
【０１７９】
［実施例２〜７］
光学シートの構成を表１に示すように変更したこと以外は、前記実施例１と同様にして実施例２〜７の光学シートを得た。
【０１８０】
［比較例１］
光学シートの構成を表１に示すように変更したこと以外は、前記実施例１と同様にして比較例１の光学シートを得た。
【０１８１】
［比較例２］
光学シートの構成を表１に示すように変更したこと以外は、前記実施例１と同様にして比較例２の光学シートを得た。
【０１８２】
なお、表１中、ａ１が、ポリカーボネート（三菱瓦斯化学社製、「ユーピロン  Ｅ２０００ＦＮ  Ｅ５１００」）を示し、ａ２が、ポリカーボネート（三菱瓦斯化学社製、「Ｈ３０００」）を示し、ａ３が、ポリカーボネート（住化ポリカーボネート社製「２００−３ＮＡＴ」）を示し、ａ４が、ポリカーボネート（三菱瓦斯化学社製、「Ｓ２０００」）を示している。
【０１８３】
また、表１中、ｂ１が、光吸収剤（山田化学工業株式会社製、「ＦＤＢ−００１」）を示し、ｂ２が、光吸収剤（山田化学工業株式会社製、「ＦＤＢ−００７」）を示し、ｂ３が、光吸収剤（山田化学工業株式会社製、「ＦＤＧ−００１」）を示し、ｂ４が、光吸収剤（山田化学工業株式会社製、「ＦＤＧ−００６」）を示し、ｂ５が、光吸収剤（山田化学工業株式会社製、「ＦＤＲ−００１」）を示し、ｂ６が、光吸収剤（山田化学工業株式会社製、「ＦＤＲ−００２」）を示している。
【０１８４】
また、表１中、ｃが、紫外線吸収剤（アデカ社製、「アデカスタブＬＡ−３１Ｇ」）を示している。
【０１８５】
１−２．評価
各実施例および各比較例の光学シートを、以下の方法で評価した。
【０１８６】
（緑色強調性評価）
上記のように製造した光学シートを通して緑色造形物の写真を撮り、この写真を１０人にそれぞれ緑色強調の効果があるかを確認した。
【０１８７】
Ａ：１０人中１０人に効果あり。
Ｂ：１０人中６〜９人に効果あり。
Ｃ：１０人中２〜５人に効果あり。
Ｄ：１０人中１人に効果あり。
【０１８８】
（凝集性評価）
デジタルマイクロスコープ（キーエンス社製、「ＶＨＸ−１０００」）を用いて、観察を行い、凝集物の大きさを測定し、次のように評価した。
【０１８９】
Ａ：凝集物の大きさが０．０５ｍｍ２未満。
Ｂ：凝集物の大きさが０．０５ｍｍ２以上０．１ｍｍ２未満。
Ｃ：凝集物の大きさが０．１ｍｍ２以上０．５ｍｍ２未満。
Ｄ：凝集物の大きさが０．５ｍｍ２以上。
【０１９０】
（強度評価）
ＩＳＯ  １７９−１、ＩＳＯ  １７９−２に準拠して、シャルピー衝撃強さを測定し、次のように評価した。
【０１９１】
Ａ：８０ＫＪ／ｍ２以上。
Ｂ：５０ＫＪ／ｍ２以上８０ＫＪ／ｍ２未満。
Ｃ：２５ＫＪ／ｍ２以上５０ＫＪ／ｍ２未満。
Ｄ：２５ＫＪ／ｍ２未満。
【０１９２】
（耐候性評価）
キセノンランプ（７．５ｋｗ、出力：１．７２８ＭＪ／ｍ２）（光源のフィルタ：デイライトフィルタ、放射照度：広帯域（３００〜４００ｎｍ）、６０±２Ｗ／ｍ２）を８時間照射し、黄変度（ΔＹＩ）を次のように評価した。
【０１９３】
Ａ：ΔＹＩが１．０未満で外観の変化なし。
Ｂ：ΔＹＩが１．０以上２．０未満で外観変化が少し見られる。
Ｃ：ΔＹＩが２．０以上３．０未満で外観変化が見られる。
Ｄ：ΔＹＩが３．０以上で外観変化が著しく見られる。
【０１９４】
（色識別性評価）
上記のように製造した光学シートを通して造形物の写真を撮り、この写真を１０人にそれぞれ造形物の色を正しく識別できるかを確認した。
【０１９５】
Ａ：１０人中１０人が識別できた。
Ｂ：１０人中６〜９人が識別できた。
Ｃ：１０人中２〜５人が識別できた。
Ｄ：１０人中１人が識別できた。
【０１９６】
以上のようにして得られた各実施例および各比較例の光学シートにおける評価結果を、それぞれ、下記の表１に示す。
【０１９７】
【表１】
2020067630.tif 000004
【０１９８】
表１に示したように、各実施例における光学シートでは、各比較例以上に緑色を強調することができ、各比較例に対して満足のいく結果となった。
【符号の説明】
【０１９９】
１            光学シート
１’          シート
１Ａ          光学シート
２            フレーム
３            光学シート付レンズ
４            レンズ
５            装着部
６            ツバ
７            光透過性部材
１０          光学部品
１０’        光学部品
１１          特定波長吸収層
１２          偏光膜
１３          接着剤層
２１          リム部
２２          ブリッジ部
２３          テンプル部
２４          ノーズパッド部
１００        光学シート製造装置
２００        シート供給部
２１０        押出機
２２０        Ｔダイ
３００        シート成形部
３１０        タッチロール
３２０        冷却ロール
３３０        後段冷却ロール
４００        光学部品製造装置
５００        樹脂供給部
６００        金型
６１０        キャビティー
６２０        供給口
６３０        上部材
６４０        下部材
６４１        底面
Ｐ１          ピーク波長
Ｐ２          ピーク波長
Ｐ３          ピーク波長
Ｐ４          ピーク波長
Ｐ１’        ピーク波長
Ｐ２’        ピーク波長
Ｐ３’        ピーク波長
Ｐ４’        ピーク波長
Ｐａ          第１ピーク
Ｐｂ          第２ピーク
Ｐｃ          第３ピーク
Ｐｄ          第４ピーク
Ｐａ’        第１ピーク
Ｐｂ’        第２ピーク
Ｐｃ’        第３ピーク
Ｐｄ’        第４ピーク
Ｔ１          透過率
Ｔ２          透過率
Ｔ３          透過率
Ｔ４          透過率
Ｔ１’        透過率
Ｔ２’        透過率
Ｔ３’        透過率
Ｔ４’        透過率
Ｗ１          半値幅
Ｗ２          半値幅
Ｗ３          半値幅
Ｗ４          半値幅
【図１】
2020067630.tif 000005
【図２】
2020067630.tif 000006
【図３】
2020067630.tif 000007
【図４】
2020067630.tif 000008
【図５】
2020067630.tif 000009
【図６】
2020067630.tif 000010
【図７】
2020067630.tif 000011
【図８】
2020067630.tif 000012
【図９】
2020067630.tif 000013
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークと、４００ｎｍ以上４４０ｎｍ以下の間に吸収率のピーク波長Ｐ４とを有し、かつ、
７００ｎｍ以上７８０ｎｍ以下の波長域における光の平均透過率が６０％以上であり、
前記第１ピークにおける半値幅Ｗ１［ｎｍ］は、１５ｎｍ以上３０ｎｍ以下であり、
前記第２ピークにおける半値幅Ｗ２［ｎｍ］は、５ｎｍ以上２０ｎｍ以下であり、
前記第３ピークにおける半値幅Ｗ３［ｎｍ］は、１０ｎｍ以上２５ｎｍ以下であることを特徴とする光学シート。
【請求項２】
前記ピーク波長Ｐ１における光の透過率Ｔ１［％］と、前記ピーク波長Ｐ２における光の透過率Ｔ２［％］とは、前記ピーク波長Ｐ３における光の透過率Ｔ３［％］よりも低い請求項１に記載の光学シート。
【請求項３】
前記Ｔ１は、１％以上２５％以下であり、
前記Ｔ２は、１％以上３０％以下であり、
前記Ｔ３は、１％以上４０％以下である請求項２に記載の光学シート。
【請求項４】
樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、
７００ｎｍ以上７８０ｎｍ以下の波長域における光の平均透過率が６０％以上であり、
前記第１ピークにおける半値幅Ｗ１［ｎｍ］は、２５ｎｍ以上５５ｎｍ以下であり、
前記第２ピークにおける半値幅Ｗ２［ｎｍ］は、５ｎｍ以上２５ｎｍ以下であり、
前記第３ピークにおける半値幅Ｗ３［ｎｍ］は、１０ｎｍ以上２５ｎｍ以下であることを特徴とする光学シート。
【請求項５】
前記ピーク波長Ｐ１における光の透過率Ｔ１［％］は、３５％以上５５％以下であり、
前記ピーク波長Ｐ２における光の透過率Ｔ２［％］は、２５％以上４５％以下であり、
前記ピーク波長Ｐ３における光の透過率Ｔ３［％］は、１０％以上３０％以下である請求項４に記載の光学シート。
【請求項６】
前記光吸収剤は、前記第１ピークの形成に寄与する第１光吸収剤と、前記第２ピークの形成に寄与する第２光吸収剤と、前記第３ピークの形成に寄与する第３光吸収剤と、を含む請求項１ないし５のいずれか１項に記載の光学シート。
【請求項７】
前記第１光吸収剤および前記第２光吸収剤は、キノリン系色素、アントラキノン系色素、ぺリレン系色素、ポリメチン色素、ポルフィリン錯体色素、フタロシアニン色素のうちの少なくとも１種である請求項６に記載の光学シート。
【請求項８】
前記光吸収層中の前記第１光吸収剤の含有量は、０．００１ｗｔ％以上０．０２ｗｔ％以下であり、前記光吸収層中の前記第２光吸収剤の含有量は、０．００１ｗｔ％以上０．０２ｗｔ％以下であり、前記光吸収層中の前記第３光吸収剤の含有量は、０．００５ｗｔ％以上０．０２５ｗｔ％以下である請求項６または７に記載の光学シート。
【請求項９】
前記樹脂は、主としてポリカーボネートである請求項１ないし８のいずれか１項に記載の光学シート。
【請求項１０】
前記光吸収層に積層され、偏光機能を有する偏光層を備える請求項１ないし９のいずれか１項に記載の光学シート。
【請求項１１】
前記光吸収層のＣ光源を用いて視野角２°で測定した色相ａ値は、−５．０以上５．０以下であり、色相ｂ値は、−５．０以上５．０以下である請求項１ないし１０のいずれか１項に記載の光学シート。
【請求項１２】
基材と、前記基材に積層され、請求項１ないし１１のいずれか１項に記載の光学シートと、を備えることを特徴とする光学部品。
【手続補正２】
【補正対象書類名】明細書
【補正対象項目名】０００７
【補正方法】変更
【補正の内容】
【０００７】
このような目的は、下記（１）〜（１２）の本発明により達成される。
（１）  樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークと、４００ｎｍ以上４４０ｎｍ以下の間に吸収率のピーク波長Ｐ４とを有し、かつ、
７００ｎｍ以上７８０ｎｍ以下の波長域における光の平均透過率が６０％以上であり、
前記第１ピークにおける半値幅Ｗ１［ｎｍ］は、１５ｎｍ以上３０ｎｍ以下であり、
前記第２ピークにおける半値幅Ｗ２［ｎｍ］は、５ｎｍ以上２０ｎｍ以下であり、
前記第３ピークにおける半値幅Ｗ３［ｎｍ］は、１０ｎｍ以上２５ｎｍ以下であることを特徴とする光学シート。
【手続補正３】
【補正対象書類名】明細書
【補正対象項目名】００１０
【補正方法】変更
【補正の内容】
【００１０】
（４）  樹脂と、少なくとも１種の光吸収剤とを含む材料で構成され、可視光域における特定の波長域の光を吸収する光吸収層を備え、
前記光吸収層は、光吸収スペクトルにおいて、４６０ｎｍ以上５４０ｎｍ以下の間に吸収率のピーク波長Ｐ１を有する第１ピークと、５６０ｎｍ以上６４０ｎｍ以下の間に吸収率のピーク波長Ｐ２を有する第２ピークと、６５０ｎｍ以上７３０ｎｍ以下の間に吸収率のピーク波長Ｐ３を有する第３ピークとを有し、かつ、
７００ｎｍ以上７８０ｎｍ以下の波長域における光の平均透過率が６０％以上であり、
前記第１ピークにおける半値幅Ｗ１［ｎｍ］は、２５ｎｍ以上５５ｎｍ以下であり、
前記第２ピークにおける半値幅Ｗ２［ｎｍ］は、５ｎｍ以上２５ｎｍ以下であり、
前記第３ピークにおける半値幅Ｗ３［ｎｍ］は、１０ｎｍ以上２５ｎｍ以下であることを特徴とする光学シート。
【手続補正４】
【補正対象書類名】明細書
【補正対象項目名】００１１
【補正方法】変更
【補正の内容】
【００１１】
（５）  前記ピーク波長Ｐ１における光の透過率Ｔ１［％］は、３５％以上５５％以下であり、
前記ピーク波長Ｐ２における光の透過率Ｔ２［％］は、２５％以上４５％以下であり、
前記ピーク波長Ｐ３における光の透過率Ｔ３［％］は、１０％以上３０％以下である上記（４）に記載の光学シート。
【手続補正５】
【補正対象書類名】図面
【補正対象項目名】図６
【補正方法】変更
【補正の内容】
【図６】
2020067630.tif 000014